x
КАТАЛИЗАТОРЫ ДЛЯ ВОССТАНОВЛЕНИЯ NO В ПОТОКЕ ВЫХЛОПНЫХ ГАЗОВ И СПОСОБЫ ИХ ПОЛУЧЕНИЯ

x
1. Катализатор уменьшения эмиссий NO в потоке выхлопных газов двигателя, работающего на обедненной смеси, включающий серебро и металл платиновой группы, диспергированные на частицах оксида алюминия, атомная доля металла платиновой группы меньше или равна около 0,25.
x
2
x
2. Катализатор по п.1, который имеет эффективность преобразования NO в NO менее чем приблизительно 30% прореагировавшего с катализатором NO при условиях бедных выхлопных газов с лямбда больше 1,0.
x
2
x
3. Катализатор по п.1, который имеет эффективность преобразования NO в NO менее чем приблизительно 30% прореагировавшего с катализатором NO при условиях бедных выхлопных газов с лямбда больше 1,0 и температуре между приблизительно от 250 до 450°С.
4. Катализатор по п.1, в котором атомная доля благородного металла меньше или равна около 0,20.
5. Катализатор по п.1, в котором атомная доля металла платиновой группы меньше или равна около 0,10.
6. Катализатор по п.1, в котором металл платиновой группы выбирают из группы, включающей платину, родий, иридий, рутений, палладий и их комбинации.
7. Катализатор по п.1, в котором катализатор в значительной степени не содержит алюминат серебра.
8. Катализатор по п.1, в котором катализатор получают пропитыванием ионного серебра и металла платиновой группы на поверхность частиц гидроксилированного оксида алюминия.
9. Катализатор по п.8, в котором поверхностно гидроксилированный оксид алюминия выбирают из бемита, псевдобемита или гелеобразного бемита, диаспора, нордстрандита, бейерита, гидраргиллита, оксида алюминия с добавленными на поверхность гидроксильными группами и их смесей.
10. Катализатор по п.8, в котором гидроксилированный оксид алюминия включает псевдобемит.
11. Катализатор по п.8, в котором серебро и платина сопропитаны на частицах гидроксилированного оксида алюминия.
12. Катализатор по п.1, в котором серебро хорошо диспергировано на частицах оксида алюминия.
13. Система очистки выбросов в потоке выхлопных газов, содержащая катализатор по п.1.
14. Система очистки выбросов в потоке выхлопных газов, содержащая катализатор по п.3.
15. Система очистки выбросов по п.14, в которой катализатор размещен на керамической или металлической пористой пропускающей подложке.
16. Система очистки выбросов по п.15, в которой система включает второй катализатор, размещенный на второй керамической или металлической пористой пропускающей подложке, причем второй катализатор имеет больший температурный интервал действия, чем первый катализатор.
x
17. Система очистки выбросов по п.16, дополнительно включающая компонент, выбранный из катализатора окисления дизельного топлива, катализируемого фильтра сажи, фильтра сажи, ловушки NO, катализатора частичного окисления углеводорода, ловушки серы, катализатора из благородного металла, размещенного на подложке, ловушки фосфора и комбинации одного или более из них.
x
x
2
x
18. Катализатор уменьшения эмиссий NO в потоке выхлопных газов двигателя, работающего на обедненной смеси, содержащий серебро и металл платиновой группы, диспергированные на частицах оксида алюминия, и имеющий эффективность преобразования NO в NO менее чем приблизительно 30% прореагировавшего с катализатором NO при условиях бедных выхлопных газов с лямбда больше 1,0.
19. Способ получения катализатора, включающий:
обеспечение подложки, содержащей частицы оксида алюминия;
пропитывание подложки соединением серебра;
пропитывание подложки соединением металла платиновой группы, так что атомная доля соединения металла платиновой группы меньше или равна около 0,25;
высушивание пропитанной подложки; и
прокаливание пропитанной подложки.
20. Способ по п.19, в котором серебро и металл платиновой группы сопропитаны на подложке.
21. Способ по п.19, доплнительно включающий гидротермическую обработку подложки.
22. Способ по п.20, в котором гидротермическая обработка выполняется при по крайней мере около 10% пара в воздухе.
23. Способ по п.22, в котором гидротермическая обработка выполняется в течение по крайней мере около 1 ч.
24. Способ по п.19, в котором серебро пропитано в количестве между приблизительно 1% и 4% по массе от оксидной основы.
25. Способ по п.19, в котором поверхностно гидроксилированный оксид алюминия выбран из бемита, псевдобемита или гелеобразного бемита, диаспора, нордстрандита, бейерита, гидраргиллита, оксида алюминия с добавленными на поверхность гидроксильными группами.
26. Способ по п.19, в котором металл платиновой группы выбирают из группы, включающей платину, родий, иридий, рутений или палладий, и их смесей.
27. Способ по п.25, в котором поверхностно гидроксилированный оксид алюминия выбран из псевдобемита.
28. Способ по п.19, в котором способ пропитки является способом появляющейся влажности.
29. Способ по п.19, в котором атомная доля металла платиновой группы меньше или равна около 0,20.
30. Способ по п.19, в котором атомная доля металла платиновой группы меньше или равна около 0,10.